(57)【要約】  フラットディスプレイ用透明粘着材において、溶剤溶解性を有するエラストマーを含んでおり、界面剥離性を有していることを特徴とする。【特許請求の範囲】
【請求項１】
フラットディスプレイ用透明粘着材において、
溶剤溶解性を有するエラストマーを含んでおり、
界面剥離性を有していることを特徴とするフラットディスプレイ用透明粘着材。
【請求項２】
請求項１に記載のフラットディスプレイ用透明粘着材において、
スチレン系エラストマーと、二重結合が水素化されているタッキファイアとを成分として含有していることを特徴とするフラットディスプレイ用透明粘着材。
【請求項３】
請求項２に記載のフラットディスプレイ用透明粘着材において、
スチレン系エラストマーは、ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの少なくとも１種を含むものであり、
タッキファイアは、二重結合が水素化されているテルペン系、テルペンフェノール系、ロジンフェノール系、芳香族系のうちの少なくとも１種を含むものであることを特徴とするフラットディスプレイ用透明粘着材。
【請求項４】
請求項２または３に記載のフラットディスプレイ用透明粘着材において、
スチレン系エラストマー１００重量部に対して、タッキファイアが４０重量部から１００重量部であることを特徴とするフラットディスプレイ用透明粘着材。
【請求項５】
請求項1から３のいずれか１つに記載のフラットディスプレイ用透明粘着材において、
上記粘着材がダンベル状３号形で厚み１００μmに形成されたときの引っ張り強度が５ＭＰａ以上で、伸びが８００％以上であることを特徴とするフラットディスプレイ用透明粘着材。
【請求項６】
請求項１から５のいずれか１つに記載のフラットディスプレイ用透明粘着材を用いて製造されたことを特徴とするフラットディスプレイ。
【請求項７】
フラットディスプレイの製造方法において、
表示モジュールと透明基板とを用意し、該表示モジュールと該透明基板との間に請求項１から５のいずれか１つに記載のフラットディスプレイ用透明粘着材を介在させて該表示モジュールと該透明基板とを一体化することを特徴とするフラットディスプレイの製造方法。
【請求項８】
請求項７に記載のフラットディスプレイの製造方法において、
上記表示モジュールと上記透明基板とを５０℃以上１２０℃以下の温度範囲に加熱した状態で一体化することを特徴とするフラットディスプレイの製造方法。
【発明の詳細な説明】
【技術分野】
【０００１】
本発明は、フラットディスプレイ用透明粘着材、フラットディスプレイ及びフラットディスプレイの製造方法に関するものであり、詳しくは、タッチパネルや３Ｄ（三次元）表示用素子等の透明基板を表示モジュールに密着した状態で一体化させるために用いられるフラットディスプレイ用透明粘着材、そのフラットディスプレイ用透明粘着材を用いて組み立てられたフラットディスプレイ及びそのフラットディスプレイ用透明粘着材を用いてフラットディスプレイを製造する製造方法に関するものである。
【背景技術】
【０００２】
一般に、スマートフォンやタブレット端末等は、液晶表示装置等で構成されたフラットディスプレイを有している。フラットディスプレイは、表示モジュールの他に、表示モジュールの保護を目的として設けられるガラス、ポリカーボネート又はアクリル等の素材からなる保護板や、入力操作用のタッチパネル等の前面板（透明基板）を設けることがある。【０００３】
通常、透明基板は表示モジュールと一定の間隔をあけた状態で設置されるため、透明基板と表示モジュールとの間には空気層が形成される。しかしながら、透明基板と空気層との界面、及び表示モジュールと空気層との界面においては光の屈折率が大きく異なるため、反射率が高くなる。このため、フラットディスプレイの画像が暗くなる、或いは景色や室内照明等の外光がフラットディスプレイに映り込んでしまい、画質が劣化するといった不具合が生じてしまう。【０００４】
このような不具合を解消すべく、透明基板と表示モジュールとの間に透明な両面接着性フィルムを介在させて空気層をなくし、屈折率差の大きい界面が生じないようにしてフラットディスプレイの画質を向上させる技術が知られている。そして、これらの技術において用いられる透明接着性フィルムの構成材料としては、透明性と接着力の観点からアクリル系粘着材が有用であることが知られている。【０００５】
また、アクリル系粘着材以外にも、フラットディスプレイに用いることのできる粘着材が例えば特許文献１、２に開示されている。【０００６】
特許文献１では、光学部材との界面の光の全反射を少なくするための屈折率の調整が容易で、かつ、粘着特性（接着力、保持力等）および耐久性を満足する組成物として、スチレン系ブロックエラストマー１００重量部に対し、芳香族環またはその水添物を有するタッキファイア４０〜２５０重量部、およびシランカップリング剤０．０１〜２重量部を配合した光学部材用粘着組成物が記載されており、上記タッキファイアの屈折率を１．５３〜１．７５に設定している。この特許文献１では、スチレン系ブロックエラストマーが使用されているが、シランカップリング剤と屈折率１．５３〜１．７５のタッキファイアが必須成分となっている。また、この特許文献１では、粘着材の屈折率を調整することが目的となっている。【０００７】
また、特許文献２のフラットディスプレイ用透明粘着フィルムは、粘着初期段階においては剥離ができ、その後の段階においては十分な接着力を示すものとして、示差走査熱量測定により測定される融点（Ｔｍ）が６５℃未満であるか、または示差走査熱量測定により融解ピークが実質的に観測されないポリオレフィン系エラストマーを含み、２５℃における引張弾性率ＥＡ（２５）が１〜１００ＭＰａであり、スライドガラスに貼り付けて２３℃、２４時間経過後の剥離強度が０．０１〜５Ｎ／２５ｍｍに設定された粘着材である。この特許文献２の記載内容によれば、オレフィン系エラストマーを合成し、結晶性ポリオレフィンと共に溶融・混練・押出しして粘着フィルムを形成するようにしている。
【先行技術文献】
【特許文献】
【０００８】
【特許文献１】特開２００７−２３２２５号公報
【特許文献２】特開２０１２−１１６１５７号公報
【発明の概要】
【発明が解決しようとする課題】
【０００９】
ところで、近年、フラットディスプレイ（表示モジュール）の高精細化、高画質化及び高機能化に伴い、タッチパネルや表示用素子等の透明基板に採用される技術もより高度化している。【００１０】
このため、高機能が付与された表示モジュール及び透明基板の部材価格も高まっている。従って、フラットディスプレイの出荷時の品質検査においてピックアップされた不良品は、直ちに廃棄されるのではなく、分解及び補修して再度出荷されることが多い。【００１１】
出荷前にピックアップされた不良品のフラットディスプレイを分解するには、上述した複数の構成部材を個々に分離させる必要があるが、その際、従来のアクリル系粘着材からなる透明接着性フィルムを用いた場合は、接着力が高いとともにゲル状であるため、構成部材が破損しないように分離させることが極めて困難であった。【００１２】
また、分離後においても、構成部材の表面に強固にこびりついた接着層を除去するのは困難であり、多大な労力が必要とされていた。【００１３】
また、特許文献２のように粘着初期段階においては剥離ができるものが知られているが、品質検査でピックアップされた場合に容易に剥離するのは困難であると考えられる。【００１４】
また、特許文献２では、エラストマーを成分として含んでいるが、特許文献２のエラストマーは溶剤に対する溶解性が低い。このため、溶剤に溶解した状態で塗布して乾燥させてフィルムを得ることができない。これは、高い精度のフィルムを製作することが困難であるということである。【００１５】
本発明は、かかる点に鑑みてなされたものであり、その目的とするところは、容易に、かつ、任意の厚みを有する粘着フィルムを高精度に得られるようにし、しかも、フラットディスプレイの製造後に部材を破損することなく、かつ、粘着材が部材に残ることなく剥離可能にすることにある。
【課題を解決するための手段】
【００１６】
上記の目的を達成するために、本発明では、溶剤溶解性を有するエラストマーを含む粘着材とし、さらに、接着した後に界面剥離性を発揮するようにした。【００１７】
第１の発明は、フラットディスプレイ用透明粘着材において、
溶剤溶解性を有するエラストマーを含んでおり、
界面剥離性を有していることを特徴とするものである。【００１８】
この構成によれば、溶剤溶解性を有するエラストマーを含んでいるので、溶剤に溶解させた状態で塗布して乾燥させることで、容易に、かつ、任意の厚みを有する粘着フィルムを高精度に得ることが可能になる。【００１９】
また、界面剥離性を有しているので、フラットディスプレイの製造後に品質検査で不良品としてピックアップされた場合に、表示モジュールや透明基板を破損することなく、かつ、粘着材がそれら部材に残ることなく剥離することが可能である。【００２０】
第２の発明は、第１の発明において、
スチレン系エラストマーと、二重結合が水素化されているタッキファイアとを成分として含有していることを特徴とする。【００２１】
この構成によれば、耐候性がよくなり、経時による劣化や着色を抑制することが可能になる。【００２２】
第３の発明は、第２の発明において、
スチレン系エラストマーは、ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの少なくとも１種を含むものであり、
タッキファイアは、二重結合が水素化されているテルペン系、テルペンフェノール系、ロジンフェノール系、芳香族系のうちの少なくとも１種を含むものであることを特徴とする。【００２３】
この構成によれば、エラストマーが透明性と耐候性に優れる。特に、ＳＥＰ、ＳＥＰＳ、ＳＥＢＳ、ＳＥＥＰＳは二重結合が水素化されているので、特に耐候性に優れる。【００２４】
また、二重結合が水素化されているタッキファイアを成分として含んでいるので、スチレン系のエラストマーと相溶性が非常に良い。また、透明性が高く、しかも、粘着性が出現しやすく十分な接着力を得ることができ、さらに、接着対象となる部材の形状に対する追随性にも優れる。【００２５】
第４の発明は、第２または３の発明において、
スチレン系エラストマー１００重量部に対して、タッキファイアが４０重量部から１００重量部であることを特徴とするものである。【００２６】
この構成によれば、タッキファイアの量をスチレン系エラストマーの量に対して少なくすることができるので、タッキファイアの量が１００重量部を越える場合に比べてエラストマーの性能が十分に発揮されるフラットディスプレイ用透明粘着材とすることができる。これにより、ゴム弾性の高い粘着層が得られ、フラットディスプレイ用透明粘着材を部材から剥離した場合に部材に粘着材が残りにくくなる。【００２７】
第５の発明は、第1から３のいずれか１つの発明において、
上記粘着材がダンベル状３号形で厚み１００μmに形成されたときの引っ張り強度が５ＭＰａ以上で、伸びが８００％以上であることを特徴とするものである。【００２８】
この構成によれば、本発明に係るフラットディスプレイ用透明粘着材を用いて一旦接着した部材を剥離する場合に、フラットディスプレイ用透明粘着材が高い引っ張り強度及び伸び率を有しているので、剥離途中で粘着材が破断することはなく、最後まできれいに剥離することが可能になる。【００２９】
第６の発明は、第１から５のいずれか１つの発明に係るフラットディスプレイ用透明粘着材を用いて製造されたことを特徴とするフラットディスプレイである。【００３０】
第７の発明は、フラットディスプレイの製造方法において、
表示モジュールと透明基板とを用意し、該表示モジュールと該透明基板との間に第１から５のいずれか１つの発明に係るフラットディスプレイ用透明粘着材を介在させて該表示モジュールと該透明基板とを一体化することを特徴とするフラットディスプレイの製造方法である。【００３１】
第８の発明は、第７の発明において、
上記表示モジュールと上記透明基板とを５０℃以上１２０℃以下の温度範囲に加熱した状態で一体化することを特徴とするものである。【００３２】
この構成によれば、フラットディスプレイ用透明粘着材が加熱されて軟化して部材の形状に追従するように変形するので、接着力が高く、かつ、気泡の巻き込みがなく美しい、しかも、信頼性の高いフラットディスプレイを得ることが可能になる。
【発明の効果】
【００３３】
本発明によれば、溶剤溶解性を有するエラストマーを含んでいるので、容易に、かつ、任意の厚みを有する粘着フィルムを高精度に得ることができる。また、界面剥離性を有しているので、フラットディスプレイの製造後に部材を破損することなく、かつ、粘着材が部材に残ることなく剥離することができる。【００３４】
また、成分中の二重結合が水素化されている場合には、耐候性がよくなり、経時による劣化や着色を抑制することができる。【００３５】
また、ＳＥＰ、ＳＥＰＳ、ＳＥＢＳ、ＳＥＥＰＳを用いることで耐候性に優れた粘着材とすることができる。【００３６】
また、二重結合が水素化されているタッキファイアを成分として含めることで、スチレン系のエラストマーと相溶性が非常に良くなり、また、透明性が高く、しかも、粘着性が出現しやすく十分な接着力を得ることができ、さらに、部材の形状に対する追随性にも優れるので、強力な接着力を得ることができる。【００３７】
また、タッキファイアの量を少なくしてエラストマーの性能を十分に発揮できるので、ゴム弾性の高い粘着層を得ることができる。これにより、粘着材を部材から剥離した場合に部材に粘着材が残りにくくなるので、より一層剥離し易くなる。【００３８】
また、粘着材が高い引っ張り強度及び伸び率を有しているので、剥離途中で粘着材が破断することはなく、最後まできれいに剥離することができる。【００３９】
また、フラットディスプレイの製造時に５０℃以上１２０℃以下の温度範囲で部材を一体化することで、粘着材が軟化して部材の形状に追従するように変形する。これにより、接着力が高く、かつ、美しく、信頼性の高いフラットディスプレイを得ることができる。
【発明を実施するための形態】
【００４０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４１】
本発明の実施形態に係るフラットディスプレイ用透明粘着材は、フラットディスプレイ及びそのフラットディスプレイの製造方法に用いることができるものであり、透明なフィルム状に形成されている。具体的には、フラットディスプレイ用透明粘着材は、フラットディスプレイが有する表示モジュールと、透明基板との間に介在させてこれら表示モジュール及び透明基板を接着して一体化するためのものである。表示モジュールとしては、液晶ディスプレイの場合には液晶表示モジュールである。透明基板としては、表示モジュールの保護を目的として設けられるガラス、ポリカーボネート又はアクリル等の素材からなる保護板や、入力操作用のタッチパネル等の前面板等である。
【００４２】
尚、フラットディスプレイは、例えばスマートフォンやタブレット端末等の画面を構成するものである。
【００４３】
フラットディスプレイ用透明粘着材は、溶剤溶解性を有するエラストマー（ゴム弾性素材）と、タッキファイア（粘着性付与樹脂）とを少なくとも含んでおり、界面剥離性を有している。界面剥離性とは、フラットディスプレイ用透明粘着材を接着対象となる部材に貼り付けた際に、フラットディスプレイ用透明粘着材の一部を掴んでその部材から剥離させる剥離挙動において、フラットディスプレイ用透明粘着材が凝集破壊を起こすことなく、部材の表面から分離する挙動を示す性質である。この性質を持っているので、例えば、第１部材と第２部材との間にフラットディスプレイ用透明粘着材を介在させて第１部材と第２部材とを接着し、その後、第１部材を第２部材から剥離しようと力を加えた際、フラットディスプレイ用透明粘着材が例えば第１部材にのみくっついたまま残り、第２部材には残らない。そして、第１部材に残ったフラットディスプレイ用透明粘着材を摘んで剥離すると、フラットディスプレイ用透明粘着材が第１部材に残ることはない。
【００４４】
フラットディスプレイ用透明粘着材が含んでいるスチレン系のエラストマーとしては、ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの１種、またはこれらの複数種を混合したものを使用することができる。
【００４５】
フラットディスプレイ用透明粘着材の耐候性を重視する場合には、ＳＥＰ、ＳＥＰＳ、ＳＥＢＳ、ＳＥＥＰＳが好ましい。ＳＢＳ、ＳＩＳ、ＳＩＢＳを使用する場合には、耐候性や酸化防止性を向上させるために、フェノール系、ホスファイト系、イオウ系、リン系、ヒンダードアミン系等の老化防止剤や酸化防止剤を単独又は混合して配合するのが好ましい。
【００４６】
フラットディスプレイ用透明粘着材が含んでいるタッキファイアとしては、二重結合が水素化されているテルペン系、テルペンフェノール系、ロジンフェノール系、芳香族系のタッキファイアのなかから１種、またはこれらの複数種を混合したものを使用することができる。
【００４７】
さらに、フラットディスプレイ用透明粘着材のエラストマーとタッキファイアとの相容性に問題がない場合は、二重結合を持たないスチレン、スチレンオリゴマー、αメチルスチレン、スチレンとαメチルスチレンの共重合体、ビニルトルエンとαメチルスチレンの共重合体等も使用することができる。
【００４８】
フラットディスプレイ用透明粘着材のスチレン系エラストマー１００重量部に対して、タッキファイアの添加量は４０重量部から１００重量部が好ましい。さらに好ましいタッキファイアの添加量は、５０重量部から９０重量部である。タッキファイアが４０重量部より少ない場合、粘着性がほとんど発現せず部材と接着させることが困難になる。逆にタッキファイアが１００重量部より多い場合は、エラストマーの弾性が失われ、また、部材の接着後に剥離しようとした際、フラットディスプレイ用透明粘着材が凝集破壊の状態になり、部材にフラットディスプレイ用透明粘着材が残って好ましくない。
【００４９】
フラットディスプレイ用透明粘着材をフィルム状に成形した後、そのフィルムをダンベル状３号形に加工し、かつ、その厚さを１００μmとしたときに、その引っ張り強度は５ＭＰａ以上であり、伸びは８００%以上である。引っ張り強度は１０ＭＰａ以上がより好ましく、伸びは１０００％以上がより好ましい。引っ張り強度や伸びは、エラストマー及びタッキファイアの種類や配合量等を変更することによって調整できる。
【００５０】
上記引っ張り強度が５ＭＰａよりも低い場合は、フラットディスプレイ用透明粘着材を部材から剥離するときにフラットディスプレイ用透明粘着材が剥離途中で破断してしまい好ましくない。また、伸びが８００％よりも低い場合は、弾性が高すぎて粘着性の発現がなく、フラットディスプレイ用透明粘着材として好ましくない。
【００５１】
尚、この時の試験方法は、ＪＩＳ  Ｋ  ６２５１に準拠してダンベル状３号形の試験片を、温度２０℃において引っ張り速度５００ｍｍ／分で引っ張った時の強度と伸びを測定する。
【００５２】
フラットディスプレイ用透明粘着材の厚みは、部材同士の間隙（表示モジュールと透明基板との隙間）の応じて任意に選択することができるが、一般に５μｍから６００μｍの範囲が好ましい。フラットディスプレイ用透明粘着材の厚みが５μｍよりも薄いと接着力が低くなり、フラットディスプレイ用透明粘着材としての機能が低下する。逆に６００μｍよりも厚いと、フラットディスプレイの厚さが増してサイズが大きくなり好ましくなく、また、フィルム基材を使用してフィルム基材の両面にフラットディスプレイ用透明粘着材を塗布して設ける場合に製造が困難になる。
【００５３】
フラットディスプレイ用透明粘着材は、次のようにして製造することができる。まず、粘着剤溶液を調整する。すなわち、有機溶剤に、上記エラストマーと上記タッキファイアを加えて攪拌し、溶解させる。
【００５４】
有機溶剤としては、上記エラストマーと上記タッキファイアが溶解して相容するものであればよいので、特に種類は限定されないが、一般的にはトルエン、キシレン、酢酸エチル、ヘキサン、シクロヘキサン等を単独もしくは混合して使用することができる。
【００５５】
粘着剤溶液における粘着剤固形分濃度は、２０重量％から５０重量％の範囲内にあるのが好ましく、得ようとするフラットディスプレイ用透明粘着材の厚みと塗工機とのバランスで調整すればよい。
【００５６】
粘着剤溶液における粘着剤固形分濃度が２０重量％よりも低いと、乾燥させる際のエネルギー効率が悪くなり、逆に５０重量％よりも高いと粘着剤溶液の粘度が高すぎて濾過が困難であったり、気泡を巻込んだり、塗工機での塗布が困難になるので、濃度が高すぎても低すぎても好ましくない。
【００５７】
フラットディスプレイ用透明粘着材の機能を更に向上する目的で、相容化剤、紫外線吸収剤、難燃剤、レベリング剤、透明有機／無機フィラー等を添加することができる。
【００５８】
フラットディスプレイ用透明粘着材は、それのみの単層でも、また複数枚をラミネートしたラミネート構造のものでも、また、透明なフィルム基材をフラットディスプレイ用透明粘着材で両面から挟むようにして該フィルム基材の両面をコーティングした積層構造としてもよい。
【００５９】
ラミネート構造のものや積層構造の場合は、ラミネートした粘着組成物同士の組成は同一であってもよいし、異なっていてもよい。また、基材を両面コーティングした場合には、両方の組成は同一であってもよいし、異なってもいてもよい。
【００６０】
上記基材としては透明なフィルムであればよく、市販のＰＥＴ（ポリエチレンテレフタレート）、ＰＰ（ポリプロピレン）、ＰＭＭＡ（アクリル樹脂）、ＰＣ（ポリカーボネート）、ＴＡＣ（トリアセテート）等を使用することができる。
【００６１】
次いで、上記のようにして得られた粘着剤溶液を塗工する。塗工は、一般のリバースコーター、リップコーター、ロールコーター、グラビアコーター、カーテンコーター、コンマコーター、ダイコーターを使用できる。
【００６２】
フラットディスプレイ用透明粘着材の厚みを８０μｍ以下とする場合には、コンマコーターで十分であるが、８０μｍよりも厚くする場合にはダイコーターが有効である。
【００６３】
ラミネート構造のフラットディスプレイ用透明粘着材を得る場合は、セパレーターフィルムに塗布した粘着材同士をラミネートすればよい。また、多層構造の場合は、粘着剤溶液をセパレーターに塗布してフィルム基材にラミネートするか、フィルム基材に直接塗布して製造することができる。
【００６４】
上記のようにして得られたフラットディスプレイ用透明粘着材を用いてフラットディスプレイを製造する場合について説明する。表示モジュール及び透明基板を用意し、これらの間にフラットディスプレイ用透明粘着材を配置した後、表示モジュール及び透明基板を、フラットディスプレイ用透明粘着材を介して接着する。
【００６５】
フラットディスプレイ用透明粘着材は、部材への接着の初期段階においては適度な剥離性を有し、剥離が容易である。このため、部材との貼合わせに失敗した場合、あるいは出荷時の品質検査時に不良品とみなされた場合であっても、高価な部材（表示モジュールや透明基板）を全て廃棄することなく、容易に剥離して分離でき、使用不可能及び補修不可能なもののみ廃棄し、使用可能なものや補修可能なものは再利用できる。
【００６６】
また、品質検査に合格して部材同士を正規の接着状態とする場合は、部材に損傷を与えない程度の高温度（５０℃から１２０℃）でフラットディスプレイ用透明粘着材を加熱することにより、フラットディスプレイ用透明粘着材が軟化して部材の形状に沿うように変形する。これにより、部材に段差がある場合にその段差を吸収するようにフラットディスプレイ用透明粘着材が変形し、密着性が向上して十分な接着力が得られる。このようにして、フラットディスプレイ用透明粘着材を用いて製造されたフラットディスプレイが得られる。また、上記の工程は、本発明に係るフラットディスプレイの製造方法である。
【００６７】
また、フラットディスプレイの最終検査段階で不良が発見された場合、接着した部材同士を、５０℃から１２０℃の範囲内で部材を損傷しない程度の高温度に加熱することにより、フラットディスプレイ用透明粘着材が軟化して部材界面との接着力が低下し、部材同士および部材とフラットディスプレイ用透明粘着材とを容易に剥離することができる。
【００６８】
この場合、フラットディスプレイ用透明粘着材には十分な引っ張り強度と伸びがあるので、フラットディスプレイ用透明粘着材の剥離時に途中でフラットディスプレイ用透明粘着材が破断することなく、部材から剥離することができる。
【００６９】
また、タッキファイアの添加量を上記範囲に設定しているのでフラットディスプレイ用透明粘着材は適度な凝集力を維持しており、部材に残ることなく綺麗に剥離することができる。
【００７０】
以上のように、本発明のフラットディスプレイ用透明粘着フィルムによれば、溶剤溶解性を有するエラストマーを含んでいるので、容易に、かつ、任意の厚みを有する粘着フィルムを高精度に得ることができる。また、界面剥離性を有しているので、フラットディスプレイの製造後に部材を破損することなく、かつ、粘着材が部材に残ることなく剥離することができる。
【００７１】
また、高い透明性で高精細な画像を表示できるとともに、紫外線や熱、経時においても着色や劣化することはない。また、高い接着力を有して信頼性も高い。さらに、フラットディスプレイの製造時の貼合わせミスや最終検査での修正も可能で、高価な部材を廃棄することなく再利用できる。
【００７２】
上述の実施形態はあらゆる点で単なる例示に過ぎず、限定的に解釈してはならない。さらに、特許請求の範囲の均等範囲に属する変形や変更は、全て本発明の範囲内のものである。
【実施例】
【００７３】
以下に実施例を挙げて本発明をさらに詳しく説明するが、本発明はこれらの実施例のみに限られるものではない。【００７４】
（実施例１）
ＳＥＢＳとしてタフテックＨ１０４１（旭化成ケミカルズ株式会社製）５０重量部と、水添テルペンフェノール樹脂ＹＳポリスターＵＨ１１６５（ヤスハラケミカル株式会社製）３０重量部をトルエンに溶解し、４０重量％の粘着剤溶液を調整した。【００７５】
３８μｍのＰＥＴセパレーターＳＢＫ−１（株式会社フジコー製）に乾燥膜厚２０μｍになるようアプリケーターで塗布し乾燥させてフラットディスプレイ用透明粘着材を得た。【００７６】
２５μｍのＰＥＴフィルム（東レルミラー２５Ｓ１００）を貼り合わせ、２５ｍｍの短冊状にカットした。【００７７】
フラットディスプレイ用透明粘着材をステンレス板（ＳＵＳ３０４ＢＡ）に接触させた状態で、２Ｋｇのゴムローラーを２往復させてフラットディスプレイ用透明粘着材をステンレス板に押し付けた。その後８０℃で３０分間オーブンで加熱して１８０度剥離試験用試料を得た。【００７８】
この試料をオートグラフＡＧ−１０ＫＮＩ（島津製作所製）で３００ｍｍ／分のスピードで引っ張り、１８０度ピール力を測定した。測定値は３５Ｎ／２５ｍｍであり、十分な接着力が得られた。【００７９】
また、剥離後、ステンレス板にはフラットディスプレイ用透明粘着材が残ることがなく、綺麗に界面剥離した。これは一旦接着した部材を剥離する場合において、溶剤等で粘着材を拭き取る作業が必要がなく、容易に剥離して再使用できることを意味する。【００８０】
また、セパレーターに乾燥膜厚１００μｍになるようフラットディスプレイ用透明粘着材を作成し、ダンベル状３号形に加工して引っ張り試験の試料とした。この試料をオートグラフＡＧ−１０ＫＮＩ（島津製作所製）で３００ｍｍ／分のスピードで引っ張り、引っ張り強度と伸びを測定した。引っ張り強度は１０．４ＭＰａであり、伸びは１２００％であった。このように強い引っ張り強度と高い伸びを有しているので、剥離時にフラットディスプレイ用透明粘着材が途中で破断することなく、界面剥離が可能になる。【００８１】
また、２０μｍのフラットディスプレイ用透明粘着材の全光透過率を分光光度計ＵＶ−３６００（島津製作所製）で測定した。その結果、透過率は９２％であり、十分な透明性が得らていることが分かった。【００８２】
さらに、このフラットディスプレイ用透明粘着材を８０℃のオーブンに1ヶ月間放置してその試料の透過率を測定した。透過率は８９％で十分な透明性を維持しており、目視での確認でも透明であった。この加熱試験後も粘着性は維持されていた。【００８３】
次に、３ｍｍの透明ポリカーボネート板と、０．７ｍｍのガラスとでフラットディスプレイ用透明粘着材を挟んで８０℃まで加熱して接着させた。目視では非常に透明性が高く、光学的にも良好な貼合わせ部材となった。【００８４】
（実施例２）
ＳＢＳとしてタフプレンＴ４３８（旭化成ケミカルズ株式会社製）５０重量部と、水添テルペン樹脂クリアロンＰ１０５（ヤスハラケミカル株式会社製）４０重量部をトルエンに溶解し、40重量％の粘着剤溶液を調整した。【００８５】
この実施例２では、耐候性を向上させるため粘着剤溶液に対して酸化防止剤としてイルガノックス１０１０（ＢＡＳＦ製）を１重量％添加した。【００８６】
２０μｍと１００μｍのフラットディスプレイ用透明粘着材を得て、実施例１と同様な試験を行った。１８０度ピール力の測定値は４０Ｎ／２５ｍｍであり、十分な接着力が得られた。引っ張り強度は１２ＭＰａであり、伸びは１４００％であった。また、透過率は９０％で十分な透明性が得られた。【００８７】
剥離した際、ステンレス板にはフラットディスプレイ用透明粘着材が残ることがなく、綺麗に界面剥離した。【００８８】
さらに、この実施例２のフラットディスプレイ用透明粘着材を８０℃のオーブンに1ヶ月間放置してその試料の透過率を測定した。透過率は８８％で十分な透明性を維持しており、目視での確認でも透明であった。また、粘着性は維持されていた。【００８９】
（実施例３）
ＳＢＰＳとして、セプトン２００２（クラレ株式会社製)５０重量部と、芳香族水添テルペン樹脂クリアロンＭ１１５（ヤスハラケミカル株式会社製）３５重量部をトルエンに溶解し、４０重量％の粘着剤溶液を調整した。【００９０】
２０μｍと１００μｍのフラットディスプレイ用透明粘着材を得て、実施例1と同様の試験を行った。１８０度ピール力の測定値は３７Ｎ／２５ｍｍであり、十分な接着力が得られた。また、ステンレス板にはフラットディスプレイ用透明粘着材が残ることがなく、綺麗に界面剥離した。１００μmの粘着層の引っ張り強度は８ＭＰａであり、伸びは１０００％であった。また、透過率は９３％で十分な透明性が得られた。【００９１】
さらに、この実施例３のフラットディスプレイ用透明粘着材を８０℃のオーブンに1ヶ月放置してその試料の透過率を測定した。透過率は９０％で十分な透明性を維持しており、目視での確認でも透明であった。また、粘着性は維持されていた。【００９２】
（比較例１）
ＳＢＰＳとしてセプトン２００２（クラレ株式会社製）５０重量部と、芳香族水添テルペン樹脂クリアロンＭ１１５（ヤスハラケミカル株式会社製）６０重量部をトルエンに溶解し、４０重量％の粘着剤溶液を調整した。【００９３】
２０μｍと１００μｍの粘着材を得て、実施例1と同様の試験を行った。１８０度ピール力の測定値は２５Ｎ／２５ｍｍであった。また、剥離した際にステンレス板には粘着材が残り、粘着材が凝集破壊した。１００μmの粘着材の引っ張り強度は４ＭＰａであり、伸びは７００％であった。このように引っ張り強度が低く、かつ、伸びが小さいので、剥離時に途中で凝集破壊して破断する。また、透過率は９２％であった。【００９４】
さらに、このフィルムを８０℃のオーブンに1ヶ月放置してその試料の透過率を測定した。透過率は９０％であった。また、粘着性は維持されていた。【００９５】
（比較例２）
ＳＢＳとして、タフプレンＴ４３８（旭化成ケミカルズ株式会社製）５０重量部と、テルペン樹脂ＹＳレジンＰＸ１１５０（ヤスハラケミカル株式会社製）５５重量部をトルエンに溶解し、４０重量％の粘着剤溶液を調整した。【００９６】
２０μｍと１００μｍの粘着材を得て、実施例1と同様の試験を行った。１８０度ピール力の測定値は１７N／２５mmであった。また、剥離した際にステンレス板には粘着材が残り、粘着材が凝集破壊した。１００μmの粘着材の引っ張り強度は３ＭＰａであり、伸びは６４０％であった。このように引っ張り強度が低く、かつ、伸びが小さいので、剥離時に途中で凝集破壊して破断する。また、透過率は８８%であった。【００９７】
さらに、この粘着材を８０℃のオーブンに1ヶ月間放置してその試料の透過率を測定した。透過率は６５％まで低下し、目視での確認では茶色に変色していた。また、粘着性は無くなっており、粘着材は脆くなっていた。
【産業上の利用可能性】
【００９８】
本発明は、例えばスマートフォンやタブレット端末等のフラットディスプレイに適用することができる。
【手続補正書】
【提出日】平成28年9月12日(2016.9.12)
【手続補正１】
【補正対象書類名】明細書
【補正対象項目名】全文
【補正方法】変更
【補正の内容】
【発明の詳細な説明】
【技術分野】
【０００１】
本発明は、フラットディスプレイ用透明粘着材、フラットディスプレイ及びフラットディスプレイの製造方法に関するものであり、詳しくは、タッチパネルや３Ｄ（三次元）表示用素子等の透明基板を表示モジュールに密着した状態で一体化させるために用いられるフラットディスプレイ用透明粘着材、そのフラットディスプレイ用透明粘着材を用いて組み立てられたフラットディスプレイ及びそのフラットディスプレイ用透明粘着材を用いてフラットディスプレイを製造する製造方法に関するものである。
【背景技術】
【０００２】
一般に、スマートフォンやタブレット端末等は、液晶表示装置等で構成されたフラットディスプレイを有している。フラットディスプレイは、表示モジュールの他に、表示モジュールの保護を目的として設けられるガラス、ポリカーボネート又はアクリル等の素材からなる保護板や、入力操作用のタッチパネル等の前面板（透明基板）を設けることがある。
【０００３】
通常、透明基板は表示モジュールと一定の間隔をあけた状態で設置されるため、透明基板と表示モジュールとの間には空気層が形成される。しかしながら、透明基板と空気層との界面、及び表示モジュールと空気層との界面においては光の屈折率が大きく異なるため、反射率が高くなる。このため、フラットディスプレイの画像が暗くなる、或いは景色や室内照明等の外光がフラットディスプレイに映り込んでしまい、画質が劣化するといった不具合が生じてしまう。
【０００４】
このような不具合を解消すべく、透明基板と表示モジュールとの間に透明な両面接着性フィルムを介在させて空気層をなくし、屈折率差の大きい界面が生じないようにしてフラットディスプレイの画質を向上させる技術が知られている。そして、これらの技術において用いられる透明接着性フィルムの構成材料としては、透明性と接着力の観点からアクリル系粘着材が有用であることが知られている。
【０００５】
また、アクリル系粘着材以外にも、フラットディスプレイに用いることのできる粘着材が例えば特許文献１、２に開示されている。
【０００６】
特許文献１では、光学部材との界面の光の全反射を少なくするための屈折率の調整が容易で、かつ、粘着特性（接着力、保持力等）および耐久性を満足する組成物として、スチレン系ブロックエラストマー１００重量部に対し、芳香族環またはその水添物を有するタッキファイア４０〜２５０重量部、およびシランカップリング剤０．０１〜２重量部を配合した光学部材用粘着組成物が記載されており、上記タッキファイアの屈折率を１．５３〜１．７５に設定している。この特許文献１では、スチレン系ブロックエラストマーが使用されているが、シランカップリング剤と屈折率１．５３〜１．７５のタッキファイアが必須成分となっている。また、この特許文献１では、粘着材の屈折率を調整することが目的となっている。
【０００７】
また、特許文献２のフラットディスプレイ用透明粘着フィルムは、粘着初期段階においては剥離ができ、その後の段階においては十分な接着力を示すものとして、示差走査熱量測定により測定される融点（Ｔｍ）が６５℃未満であるか、または示差走査熱量測定により融解ピークが実質的に観測されないポリオレフィン系エラストマーを含み、２５℃における引張弾性率ＥＡ（２５）が１〜１００ＭＰａであり、スライドガラスに貼り付けて２３℃、２４時間経過後の剥離強度が０．０１〜５Ｎ／２５ｍｍに設定された粘着材である。この特許文献２の記載内容によれば、オレフィン系エラストマーを合成し、結晶性ポリオレフィンと共に溶融・混練・押出しして粘着フィルムを形成するようにしている。
【先行技術文献】
【特許文献】
【０００８】
【特許文献１】特開２００７−２３２２５号公報
【特許文献２】特開２０１２−１１６１５７号公報
【発明の概要】
【発明が解決しようとする課題】
【０００９】
ところで、近年、フラットディスプレイ（表示モジュール）の高精細化、高画質化及び高機能化に伴い、タッチパネルや表示用素子等の透明基板に採用される技術もより高度化している。
【００１０】
このため、高機能が付与された表示モジュール及び透明基板の部材価格も高まっている。従って、フラットディスプレイの出荷時の品質検査においてピックアップされた不良品は、直ちに廃棄されるのではなく、分解及び補修して再度出荷されることが多い。
【００１１】
出荷前にピックアップされた不良品のフラットディスプレイを分解するには、上述した複数の構成部材を個々に分離させる必要があるが、その際、従来のアクリル系粘着材からなる透明接着性フィルムを用いた場合は、接着力が高いとともにゲル状であるため、構成部材が破損しないように分離させることが極めて困難であった。
【００１２】
また、分離後においても、構成部材の表面に強固にこびりついた接着層を除去するのは困難であり、多大な労力が必要とされていた。
【００１３】
また、特許文献２のように粘着初期段階においては剥離ができるものが知られているが、品質検査でピックアップされた場合に容易に剥離するのは困難であると考えられる。
【００１４】
また、特許文献２では、エラストマーを成分として含んでいるが、特許文献２のエラストマーは溶剤に対する溶解性が低い。このため、溶剤に溶解した状態で塗布して乾燥させてフィルムを得ることができない。これは、高い精度のフィルムを製作することが困難であるということである。
【００１５】
本発明は、かかる点に鑑みてなされたものであり、その目的とするところは、容易に、かつ、任意の厚みを有する粘着フィルムを高精度に得られるようにし、しかも、フラットディスプレイの製造後に部材を破損することなく、かつ、粘着材が部材に残ることなく剥離可能にすることにある。
【課題を解決するための手段】
【００１６】
上記の目的を達成するために、本発明では、溶剤溶解性を有するエラストマーを含む粘着材とし、さらに、接着した後に界面剥離性を発揮するようにした。
【００１７】
第１の発明は、フラットディスプレイが有する表示モジュールと透明基板との間に配置されて該表示モジュールと該透明基板とを接着するためのフラットディスプレイ用透明粘着材において、ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの少なくとも１種を含む溶剤溶解性を有するスチレン系エラストマーと、二重結合が水素化されているテルペン系、テルペンフェノール系、ロジンフェノール系、芳香族系のうちの少なくとも１種のタッキファイヤとを含んでおり、界面剥離性を有しており、上記フラットディスプレイ用透明粘着材がダンベル状３号形で厚み１００μｍに形成されたときの引っ張り強度が５ＭＰａ以上で、伸びが８００％以上であることを特徴とするものである。
【００１８】
この構成によれば、溶剤溶解性を有するエラストマーを含んでいるので、溶剤に溶解させた状態で塗布して乾燥させることで、容易に、かつ、任意の厚みを有する粘着フィルムを高精度に得ることが可能になる。
【００１９】
また、界面剥離性を有しているので、フラットディスプレイの製造後に品質検査で不良品としてピックアップされた場合に、表示モジュールや透明基板を破損することなく、かつ、粘着材がそれら部材に残ることなく剥離することが可能である。
【００２０】
また、耐候性がよくなり、経時による劣化や着色を抑制することが可能になる。
【００２１】
また、エラストマーが透明性と耐候性に優れる。特に、ＳＥＰ、ＳＥＰＳ、ＳＥＢＳ、ＳＥＥＰＳは二重結合が水素化されているので、特に耐候性に優れる。
【００２２】
また、二重結合が水素化されているタッキファイアを成分として含んでいるので、スチレン系のエラストマーと相溶性が非常に良い。また、透明性が高く、しかも、粘着性が出現しやすく十分な接着力を得ることができ、さらに、接着対象となる部材の形状に対する追随性にも優れる。
【００２３】
また、本発明に係るフラットディスプレイ用透明粘着材を用いて一旦接着した部材を剥離する場合に、フラットディスプレイ用透明粘着材が高い引っ張り強度及び伸び率を有しているので、剥離途中で粘着材が破断することはなく、最後まできれいに剥離することが可能になる。
【００２４】
第２の発明は、第１の発明において、
スチレン系エラストマー１００重量部に対して、タッキファイアが４０重量部から１００重量部であることを特徴とするものである。
【００２５】
この構成によれば、タッキファイアの量をスチレン系エラストマーの量に対して少なくすることができるので、タッキファイアの量が１００重量部を越える場合に比べてエラストマーの性能が十分に発揮されるフラットディスプレイ用透明粘着材とすることができる。これにより、ゴム弾性の高い粘着層が得られ、フラットディスプレイ用透明粘着材を部材から剥離した場合に部材に粘着材が残りにくくなる。
【００２６】
第３の発明は、第１または２の発明に係るフラットディスプレイ用透明粘着材を用いて製造されたことを特徴とするフラットディスプレイである。
【００２７】
第４の発明は、フラットディスプレイの製造方法において、
表示モジュールと透明基板とを用意し、該表示モジュールと該透明基板との間に第１または２の発明に係るフラットディスプレイ用透明粘着材を介在させて該表示モジュールと該透明基板とを一体化することを特徴とするフラットディスプレイの製造方法である。
【００２８】
第５の発明は、第４の発明において、
上記表示モジュールと上記透明基板とを５０℃以上１２０℃以下の温度範囲に加熱した状態で一体化することを特徴とするものである。
【００２９】
この構成によれば、フラットディスプレイ用透明粘着材が加熱されて軟化して部材の形状に追従するように変形するので、接着力が高く、かつ、気泡の巻き込みがなく美しい、しかも、信頼性の高いフラットディスプレイを得ることが可能になる。
【発明の効果】
【００３０】
本発明によれば、溶剤溶解性を有するエラストマーを含んでいるので、容易に、かつ、任意の厚みを有する粘着フィルムを高精度に得ることができる。また、界面剥離性を有しているので、フラットディスプレイの製造後に部材を破損することなく、かつ、粘着材が部材に残ることなく剥離することができる。
【００３１】
また、成分中の二重結合が水素化されている場合には、耐候性がよくなり、経時による劣化や着色を抑制することができる。
【００３２】
また、ＳＥＰ、ＳＥＰＳ、ＳＥＢＳ、ＳＥＥＰＳを用いることで耐候性に優れた粘着材とすることができる。
【００３３】
また、二重結合が水素化されているタッキファイアを成分として含めることで、スチレン系のエラストマーと相溶性が非常に良くなり、また、透明性が高く、しかも、粘着性が出現しやすく十分な接着力を得ることができ、さらに、部材の形状に対する追随性にも優れるので、強力な接着力を得ることができる。
【００３４】
また、タッキファイアの量を少なくしてエラストマーの性能を十分に発揮できるので、ゴム弾性の高い粘着層を得ることができる。これにより、粘着材を部材から剥離した場合に部材に粘着材が残りにくくなるので、より一層剥離し易くなる。
【００３５】
また、粘着材が高い引っ張り強度及び伸び率を有しているので、剥離途中で粘着材が破断することはなく、最後まできれいに剥離することができる。
【００３６】
また、フラットディスプレイの製造時に５０℃以上１２０℃以下の温度範囲で部材を一体化することで、粘着材が軟化して部材の形状に追従するように変形する。これにより、接着力が高く、かつ、美しく、信頼性の高いフラットディスプレイを得ることができる。
【発明を実施するための形態】
【００３７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３８】
本発明の実施形態に係るフラットディスプレイ用透明粘着材は、フラットディスプレイ及びそのフラットディスプレイの製造方法に用いることができるものであり、透明なフィルム状に形成されている。具体的には、フラットディスプレイ用透明粘着材は、フラットディスプレイが有する表示モジュールと、透明基板との間に介在させてこれら表示モジュール及び透明基板を接着して一体化するためのものである。表示モジュールとしては、液晶ディスプレイの場合には液晶表示モジュールである。透明基板としては、表示モジュールの保護を目的として設けられるガラス、ポリカーボネート又はアクリル等の素材からなる保護板や、入力操作用のタッチパネル等の前面板等である。
【００３９】
尚、フラットディスプレイは、例えばスマートフォンやタブレット端末等の画面を構成するものである。
【００４０】
フラットディスプレイ用透明粘着材は、溶剤溶解性を有するエラストマー（ゴム弾性素材）と、タッキファイア（粘着性付与樹脂）とを少なくとも含んでおり、界面剥離性を有している。界面剥離性とは、フラットディスプレイ用透明粘着材を接着対象となる部材に貼り付けた際に、フラットディスプレイ用透明粘着材の一部を掴んでその部材から剥離させる剥離挙動において、フラットディスプレイ用透明粘着材が凝集破壊を起こすことなく、部材の表面から分離する挙動を示す性質である。この性質を持っているので、例えば、第１部材と第２部材との間にフラットディスプレイ用透明粘着材を介在させて第１部材と第２部材とを接着し、その後、第１部材を第２部材から剥離しようと力を加えた際、フラットディスプレイ用透明粘着材が例えば第１部材にのみくっついたまま残り、第２部材には残らない。そして、第１部材に残ったフラットディスプレイ用透明粘着材を摘んで剥離すると、フラットディスプレイ用透明粘着材が第１部材に残ることはない。
【００４１】
フラットディスプレイ用透明粘着材が含んでいるスチレン系のエラストマーとしては、ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの１種、またはこれらの複数種を混合したものを使用することができる。
【００４２】
フラットディスプレイ用透明粘着材の耐候性を重視する場合には、ＳＥＰ、ＳＥＰＳ、ＳＥＢＳ、ＳＥＥＰＳが好ましい。ＳＢＳ、ＳＩＳ、ＳＩＢＳを使用する場合には、耐候性や酸化防止性を向上させるために、フェノール系、ホスファイト系、イオウ系、リン系、ヒンダードアミン系等の老化防止剤や酸化防止剤を単独又は混合して配合するのが好ましい。
【００４３】
フラットディスプレイ用透明粘着材が含んでいるタッキファイアとしては、二重結合が水素化されているテルペン系、テルペンフェノール系、ロジンフェノール系、芳香族系のタッキファイアのなかから１種、またはこれらの複数種を混合したものを使用することができる。
【００４４】
さらに、フラットディスプレイ用透明粘着材のエラストマーとタッキファイアとの相容性に問題がない場合は、二重結合を持たないスチレン、スチレンオリゴマー、αメチルスチレン、スチレンとαメチルスチレンの共重合体、ビニルトルエンとαメチルスチレンの共重合体等も使用することができる。
【００４５】
フラットディスプレイ用透明粘着材のスチレン系エラストマー１００重量部に対して、タッキファイアの添加量は４０重量部から１００重量部が好ましい。さらに好ましいタッキファイアの添加量は、５０重量部から９０重量部である。タッキファイアが４０重量部より少ない場合、粘着性がほとんど発現せず部材と接着させることが困難になる。逆にタッキファイアが１００重量部より多い場合は、エラストマーの弾性が失われ、また、部材の接着後に剥離しようとした際、フラットディスプレイ用透明粘着材が凝集破壊の状態になり、部材にフラットディスプレイ用透明粘着材が残って好ましくない。
【００４６】
フラットディスプレイ用透明粘着材をフィルム状に成形した後、そのフィルムをダンベル状３号形に加工し、かつ、その厚さを１００μmとしたときに、その引っ張り強度は５ＭＰａ以上であり、伸びは８００%以上である。引っ張り強度は１０ＭＰａ以上がより好ましく、伸びは１０００％以上がより好ましい。引っ張り強度や伸びは、エラストマー及びタッキファイアの種類や配合量等を変更することによって調整できる。
【００４７】
上記引っ張り強度が５ＭＰａよりも低い場合は、フラットディスプレイ用透明粘着材を部材から剥離するときにフラットディスプレイ用透明粘着材が剥離途中で破断してしまい好ましくない。また、伸びが８００％よりも低い場合は、弾性が高すぎて粘着性の発現がなく、フラットディスプレイ用透明粘着材として好ましくない。
【００４８】
尚、この時の試験方法は、ＪＩＳ  Ｋ  ６２５１に準拠してダンベル状３号形の試験片を、温度２０℃において引っ張り速度５００ｍｍ／分で引っ張った時の強度と伸びを測定する。
【００４９】
フラットディスプレイ用透明粘着材の厚みは、部材同士の間隙（表示モジュールと透明基板との隙間）の応じて任意に選択することができるが、一般に５μｍから６００μｍの範囲が好ましい。フラットディスプレイ用透明粘着材の厚みが５μｍよりも薄いと接着力が低くなり、フラットディスプレイ用透明粘着材としての機能が低下する。逆に６００μｍよりも厚いと、フラットディスプレイの厚さが増してサイズが大きくなり好ましくなく、また、フィルム基材を使用してフィルム基材の両面にフラットディスプレイ用透明粘着材を塗布して設ける場合に製造が困難になる。
【００５０】
フラットディスプレイ用透明粘着材は、次のようにして製造することができる。まず、粘着剤溶液を調整する。すなわち、有機溶剤に、上記エラストマーと上記タッキファイアを加えて攪拌し、溶解させる。
【００５１】
有機溶剤としては、上記エラストマーと上記タッキファイアが溶解して相容するものであればよいので、特に種類は限定されないが、一般的にはトルエン、キシレン、酢酸エチル、ヘキサン、シクロヘキサン等を単独もしくは混合して使用することができる。
【００５２】
粘着剤溶液における粘着剤固形分濃度は、２０重量％から５０重量％の範囲内にあるのが好ましく、得ようとするフラットディスプレイ用透明粘着材の厚みと塗工機とのバランスで調整すればよい。
【００５３】
粘着剤溶液における粘着剤固形分濃度が２０重量％よりも低いと、乾燥させる際のエネルギー効率が悪くなり、逆に５０重量％よりも高いと粘着剤溶液の粘度が高すぎて濾過が困難であったり、気泡を巻込んだり、塗工機での塗布が困難になるので、濃度が高すぎても低すぎても好ましくない。
【００５４】
フラットディスプレイ用透明粘着材の機能を更に向上する目的で、相容化剤、紫外線吸収剤、難燃剤、レベリング剤、透明有機／無機フィラー等を添加することができる。
【００５５】
フラットディスプレイ用透明粘着材は、それのみの単層でも、また複数枚をラミネートしたラミネート構造のものでも、また、透明なフィルム基材をフラットディスプレイ用透明粘着材で両面から挟むようにして該フィルム基材の両面をコーティングした積層構造としてもよい。
【００５６】
ラミネート構造のものや積層構造の場合は、ラミネートした粘着組成物同士の組成は同一であってもよいし、異なっていてもよい。また、基材を両面コーティングした場合には、両方の組成は同一であってもよいし、異なってもいてもよい。
【００５７】
上記基材としては透明なフィルムであればよく、市販のＰＥＴ（ポリエチレンテレフタレート）、ＰＰ（ポリプロピレン）、ＰＭＭＡ（アクリル樹脂）、ＰＣ（ポリカーボネート）、ＴＡＣ（トリアセテート）等を使用することができる。
【００５８】
次いで、上記のようにして得られた粘着剤溶液を塗工する。塗工は、一般のリバースコーター、リップコーター、ロールコーター、グラビアコーター、カーテンコーター、コンマコーター、ダイコーターを使用できる。
【００５９】
フラットディスプレイ用透明粘着材の厚みを８０μｍ以下とする場合には、コンマコーターで十分であるが、８０μｍよりも厚くする場合にはダイコーターが有効である。
【００６０】
ラミネート構造のフラットディスプレイ用透明粘着材を得る場合は、セパレーターフィルムに塗布した粘着材同士をラミネートすればよい。また、多層構造の場合は、粘着剤溶液をセパレーターに塗布してフィルム基材にラミネートするか、フィルム基材に直接塗布して製造することができる。
【００６１】
上記のようにして得られたフラットディスプレイ用透明粘着材を用いてフラットディスプレイを製造する場合について説明する。表示モジュール及び透明基板を用意し、これらの間にフラットディスプレイ用透明粘着材を配置した後、表示モジュール及び透明基板を、フラットディスプレイ用透明粘着材を介して接着する。
【００６２】
フラットディスプレイ用透明粘着材は、部材への接着の初期段階においては適度な剥離性を有し、剥離が容易である。このため、部材との貼合わせに失敗した場合、あるいは出荷時の品質検査時に不良品とみなされた場合であっても、高価な部材（表示モジュールや透明基板）を全て廃棄することなく、容易に剥離して分離でき、使用不可能及び補修不可能なもののみ廃棄し、使用可能なものや補修可能なものは再利用できる。
【００６３】
また、品質検査に合格して部材同士を正規の接着状態とする場合は、部材に損傷を与えない程度の高温度（５０℃から１２０℃）でフラットディスプレイ用透明粘着材を加熱することにより、フラットディスプレイ用透明粘着材が軟化して部材の形状に沿うように変形する。これにより、部材に段差がある場合にその段差を吸収するようにフラットディスプレイ用透明粘着材が変形し、密着性が向上して十分な接着力が得られる。このようにして、フラットディスプレイ用透明粘着材を用いて製造されたフラットディスプレイが得られる。また、上記の工程は、本発明に係るフラットディスプレイの製造方法である。
【００６４】
また、フラットディスプレイの最終検査段階で不良が発見された場合、接着した部材同士を、５０℃から１２０℃の範囲内で部材を損傷しない程度の高温度に加熱することにより、フラットディスプレイ用透明粘着材が軟化して部材界面との接着力が低下し、部材同士および部材とフラットディスプレイ用透明粘着材とを容易に剥離することができる。
【００６５】
この場合、フラットディスプレイ用透明粘着材には十分な引っ張り強度と伸びがあるので、フラットディスプレイ用透明粘着材の剥離時に途中でフラットディスプレイ用透明粘着材が破断することなく、部材から剥離することができる。
【００６６】
また、タッキファイアの添加量を上記範囲に設定しているのでフラットディスプレイ用透明粘着材は適度な凝集力を維持しており、部材に残ることなく綺麗に剥離することができる。
【００６７】
以上のように、本発明のフラットディスプレイ用透明粘着フィルムによれば、溶剤溶解性を有するエラストマーを含んでいるので、容易に、かつ、任意の厚みを有する粘着フィルムを高精度に得ることができる。また、界面剥離性を有しているので、フラットディスプレイの製造後に部材を破損することなく、かつ、粘着材が部材に残ることなく剥離することができる。
【００６８】
また、高い透明性で高精細な画像を表示できるとともに、紫外線や熱、経時においても着色や劣化することはない。また、高い接着力を有して信頼性も高い。さらに、フラットディスプレイの製造時の貼合わせミスや最終検査での修正も可能で、高価な部材を廃棄することなく再利用できる。
【００６９】
上述の実施形態はあらゆる点で単なる例示に過ぎず、限定的に解釈してはならない。さらに、特許請求の範囲の均等範囲に属する変形や変更は、全て本発明の範囲内のものである。
【実施例】
【００７０】
以下に実施例を挙げて本発明をさらに詳しく説明するが、本発明はこれらの実施例のみに限られるものではない。
【００７１】
（実施例１）
ＳＥＢＳとしてタフテックＨ１０４１（旭化成ケミカルズ株式会社製）５０重量部と、水添テルペンフェノール樹脂ＹＳポリスターＵＨ１１６５（ヤスハラケミカル株式会社製）３０重量部をトルエンに溶解し、４０重量％の粘着剤溶液を調整した。
【００７２】
３８μｍのＰＥＴセパレーターＳＢＫ−１（株式会社フジコー製）に乾燥膜厚２０μｍになるようアプリケーターで塗布し乾燥させてフラットディスプレイ用透明粘着材を得た。
【００７３】
２５μｍのＰＥＴフィルム（東レルミラー２５Ｓ１００）を貼り合わせ、２５ｍｍの短冊状にカットした。
【００７４】
フラットディスプレイ用透明粘着材をステンレス板（ＳＵＳ３０４ＢＡ）に接触させた状態で、２Ｋｇのゴムローラーを２往復させてフラットディスプレイ用透明粘着材をステンレス板に押し付けた。その後８０℃で３０分間オーブンで加熱して１８０度剥離試験用試料を得た。
【００７５】
この試料をオートグラフＡＧ−１０ＫＮＩ（島津製作所製）で３００ｍｍ／分のスピードで引っ張り、１８０度ピール力を測定した。測定値は３５Ｎ／２５ｍｍであり、十分な接着力が得られた。
【００７６】
また、剥離後、ステンレス板にはフラットディスプレイ用透明粘着材が残ることがなく、綺麗に界面剥離した。これは一旦接着した部材を剥離する場合において、溶剤等で粘着材を拭き取る作業が必要がなく、容易に剥離して再使用できることを意味する。
【００７７】
また、セパレーターに乾燥膜厚１００μｍになるようフラットディスプレイ用透明粘着材を作成し、ダンベル状３号形に加工して引っ張り試験の試料とした。この試料をオートグラフＡＧ−１０ＫＮＩ（島津製作所製）で３００ｍｍ／分のスピードで引っ張り、引っ張り強度と伸びを測定した。引っ張り強度は１０．４ＭＰａであり、伸びは１２００％であった。このように強い引っ張り強度と高い伸びを有しているので、剥離時にフラットディスプレイ用透明粘着材が途中で破断することなく、界面剥離が可能になる。
【００７８】
また、２０μｍのフラットディスプレイ用透明粘着材の全光透過率を分光光度計ＵＶ−３６００（島津製作所製）で測定した。その結果、透過率は９２％であり、十分な透明性が得らていることが分かった。
【００７９】
さらに、このフラットディスプレイ用透明粘着材を８０℃のオーブンに1ヶ月間放置してその試料の透過率を測定した。透過率は８９％で十分な透明性を維持しており、目視での確認でも透明であった。この加熱試験後も粘着性は維持されていた。
【００８０】
次に、３ｍｍの透明ポリカーボネート板と、０．７ｍｍのガラスとでフラットディスプレイ用透明粘着材を挟んで８０℃まで加熱して接着させた。目視では非常に透明性が高く、光学的にも良好な貼合わせ部材となった。
【００８１】
（実施例２）
ＳＢＳとしてタフプレンＴ４３８（旭化成ケミカルズ株式会社製）５０重量部と、水添テルペン樹脂クリアロンＰ１０５（ヤスハラケミカル株式会社製）４０重量部をトルエンに溶解し、40重量％の粘着剤溶液を調整した。
【００８２】
この実施例２では、耐候性を向上させるため粘着剤溶液に対して酸化防止剤としてイルガノックス１０１０（ＢＡＳＦ製）を１重量％添加した。
【００８３】
２０μｍと１００μｍのフラットディスプレイ用透明粘着材を得て、実施例１と同様な試験を行った。１８０度ピール力の測定値は４０Ｎ／２５ｍｍであり、十分な接着力が得られた。引っ張り強度は１２ＭＰａであり、伸びは１４００％であった。また、透過率は９０％で十分な透明性が得られた。
【００８４】
剥離した際、ステンレス板にはフラットディスプレイ用透明粘着材が残ることがなく、綺麗に界面剥離した。
【００８５】
さらに、この実施例２のフラットディスプレイ用透明粘着材を８０℃のオーブンに1ヶ月間放置してその試料の透過率を測定した。透過率は８８％で十分な透明性を維持しており、目視での確認でも透明であった。また、粘着性は維持されていた。
【００８６】
（実施例３）
ＳＢＰＳとして、セプトン２００２（クラレ株式会社製)５０重量部と、芳香族水添テルペン樹脂クリアロンＭ１１５（ヤスハラケミカル株式会社製）３５重量部をトルエンに溶解し、４０重量％の粘着剤溶液を調整した。
【００８７】
２０μｍと１００μｍのフラットディスプレイ用透明粘着材を得て、実施例1と同様の試験を行った。１８０度ピール力の測定値は３７Ｎ／２５ｍｍであり、十分な接着力が得られた。また、ステンレス板にはフラットディスプレイ用透明粘着材が残ることがなく、綺麗に界面剥離した。１００μmの粘着層の引っ張り強度は８ＭＰａであり、伸びは１０００％であった。また、透過率は９３％で十分な透明性が得られた。
【００８８】
さらに、この実施例３のフラットディスプレイ用透明粘着材を８０℃のオーブンに1ヶ月放置してその試料の透過率を測定した。透過率は９０％で十分な透明性を維持しており、目視での確認でも透明であった。また、粘着性は維持されていた。
【００８９】
（比較例１）
ＳＢＰＳとしてセプトン２００２（クラレ株式会社製）５０重量部と、芳香族水添テルペン樹脂クリアロンＭ１１５（ヤスハラケミカル株式会社製）６０重量部をトルエンに溶解し、４０重量％の粘着剤溶液を調整した。
【００９０】
２０μｍと１００μｍの粘着材を得て、実施例1と同様の試験を行った。１８０度ピール力の測定値は２５Ｎ／２５ｍｍであった。また、剥離した際にステンレス板には粘着材が残り、粘着材が凝集破壊した。１００μmの粘着材の引っ張り強度は４ＭＰａであり、伸びは７００％であった。このように引っ張り強度が低く、かつ、伸びが小さいので、剥離時に途中で凝集破壊して破断する。また、透過率は９２％であった。
【００９１】
さらに、このフィルムを８０℃のオーブンに1ヶ月放置してその試料の透過率を測定した。透過率は９０％であった。また、粘着性は維持されていた。
【００９２】
（比較例２）
ＳＢＳとして、タフプレンＴ４３８（旭化成ケミカルズ株式会社製）５０重量部と、テルペン樹脂ＹＳレジンＰＸ１１５０（ヤスハラケミカル株式会社製）５５重量部をトルエンに溶解し、４０重量％の粘着剤溶液を調整した。
【００９３】
２０μｍと１００μｍの粘着材を得て、実施例1と同様の試験を行った。１８０度ピール力の測定値は１７N／２５mmであった。また、剥離した際にステンレス板には粘着材が残り、粘着材が凝集破壊した。１００μmの粘着材の引っ張り強度は３ＭＰａであり、伸びは６４０％であった。このように引っ張り強度が低く、かつ、伸びが小さいので、剥離時に途中で凝集破壊して破断する。また、透過率は８８%であった。
【００９４】
さらに、この粘着材を８０℃のオーブンに1ヶ月間放置してその試料の透過率を測定した。透過率は６５％まで低下し、目視での確認では茶色に変色していた。また、粘着性は無くなっており、粘着材は脆くなっていた。
【産業上の利用可能性】
【００９５】
本発明は、例えばスマートフォンやタブレット端末等のフラットディスプレイに適用することができる。
【手続補正２】
【補正対象書類名】特許請求の範囲
【補正対象項目名】全文
【補正方法】変更
【補正の内容】
【特許請求の範囲】
【請求項１】
フラットディスプレイが有する表示モジュールと透明基板との間に配置されて該表示モジュールと該透明基板とを接着するためのフラットディスプレイ用透明粘着材において、
ＳＢＳ（ポリスチレン−ポリ（ブチレン）ブロック−ポリスチレン）、ＳＩＳ（ポリスチレン−ポリ（イソプレン）ブロック−ポリスチレン）、ＳＩＢＳ（ポリスチレン−ポリ（イソプレン・ブチレン）ブロック−ポリスチレン）、ＳＥＰ（ポリスチレン−ポリ（エチレン／プロピレン）ブロック）、ＳＥＰＳ（ポリスチレン−ポリ（エチレン／プロピレン）ブロック−ポリスチレン）、ＳＥＢＳ（ポリスチレン−ポリ（エチレン／ブチレン）ブロック−ポリスチレン）、ＳＥＥＰＳ（ポリスチレン−ポリ（エチレン−エチレン／プロピレン）ブロック−ポリスチレン）のうちの少なくとも１種を含む溶剤溶解性を有するスチレン系エラストマーと、二重結合が水素化されているテルペン系、テルペンフェノール系、ロジンフェノール系、芳香族系のうちの少なくとも１種のタッキファイヤとを含んでおり、
界面剥離性を有しており、
上記フラットディスプレイ用透明粘着材がダンベル状３号形で厚み１００μｍに形成されたときの引っ張り強度が５ＭＰａ以上で、伸びが８００％以上であることを特徴とするフラットディスプレイ用透明粘着材。
【請求項２】
請求項１に記載のフラットディスプレイ用透明粘着材において、
スチレン系エラストマー１００重量部に対して、タッキファイアが４０重量部から１００重量部であることを特徴とするフラットディスプレイ用透明粘着材。
【請求項３】
請求項１または２に記載のフラットディスプレイ用透明粘着材を用いて製造されたことを特徴とするフラットディスプレイ。
【請求項４】
フラットディスプレイの製造方法において、
表示モジュールと透明基板とを用意し、該表示モジュールと該透明基板との間に請求項１または２に記載のフラットディスプレイ用透明粘着材を介在させて該表示モジュールと該透明基板とを一体化することを特徴とするフラットディスプレイの製造方法。
【請求項５】
請求項４に記載のフラットディスプレイの製造方法において、
上記表示モジュールと上記透明基板とを５０℃以上１２０℃以下の温度範囲に加熱した状態で一体化することを特徴とするフラットディスプレイの製造方法。
【国際調査報告】
2014118828.tif 000002
2014118828.tif 000003
2014118828.tif 000004
2014118828.tif 000005